Способ переработки низкокальциевых золошлаковых отходов ТЭЦ с высоким содержанием недогоревших угольных частиц с последующим применением золошлаковых отходов ТЭЦ при производстве строительных материалов и в строительстве

Способ переработки низкокальциевых золошлаковых отходов ТЭЦ с высоким содержанием недогоревших угольных частиц с последующим применением золошлаковых отходов ТЭЦ при производстве строительных материалов и в строительстве, включающий удаление недогоревших угольных частиц, отличающийся тем, что золошлаковые отходы ТЭЦ предварительно гранулируют со связующим, в качестве которого используют известь в количестве 5-10 мас. %, или глину в количестве 10-15 мас. %, или жидкое стекло в количестве 3-7 мас. % по силикату натрия, или высококальциевую золу ТЭЦ в количестве 10-40 мас. %, дополнительно перед грануляцией при содержании в золошлаковых отходах ТЭЦ менее 15 мас. % недогоревших угольных частиц вводят в золошлаковую смесь молотый уголь в количестве, обеспечивающем получение теплотворной способности золошлаковой смеси в пределах 6,3 - 7,5 кДж/кг, и перед грануляцией золошлаковой смеси при жидкой консистенции золошлаковых отходов ТЭЦ из системы гидрозолоудаления или из золоотвала названные отходы обезвоживают до остаточной влажности не более 30% с возвратом осветленной воды на ТЭЦ, а удаление недогоревших угольных частиц осуществляют путем обжига гранул золошлаковой смеси в котле кипящего слоя с выжиганием угольных частиц золошлаковой смеси до остаточного количества не более 1 мас. % и утилизацией тепла на ТЭЦ или у других потребителей.